ЛЮМИНЕСЦЕНТНЫЙ АЛМАЗНЫЙ МАТЕРИАЛ И СПОСОБ ЕГО ПРОИЗВОДСТВА

1. Люминесцентный алмазный материал, содержащий множество частиц алмаза, имеющих по меньшей мере один дефектный центр, который люминесцирует на длине волны от примерно 700 нм до примерно 950 нм и энергии от примерно 1,77 эВ до примерно 1,30 эВ.
2. Люминесцентный алмазный материал по п. 1, в котором упомянутый по меньшей мере один дефектный центр люминесцирует на длине волны от примерно 800 нм до примерно 900 нм и энергии от примерно 1,55 эВ до примерно 1,38 эВ.
3. Люминесцентный алмазный материал по п. 1, в котором упомянутый по меньшей мере один дефектный центр люминесцирует на длине волны от примерно 775 нм до примерно 925 нм и энергии от примерно 1,60 эВ до примерно 1,34 эВ.
4. Люминесцентный алмазный материал по п. 1, в котором упомянутый по меньшей мере один дефектный центр люминесцирует на пиковой длине волны от примерно 880 нм до примерно 890 нм и энергии от примерно 1,41 эВ до примерно 1,39 эВ.
5. Люминесцентный алмазный материал по п. 1, в котором упомянутый по меньшей мере один дефектный центр фотолюминесцирует при возбуждении видимым, ультрафиолетовым или инфракрасным излучением.
6. Люминесцентный алмазный материал по п. 1, дополнительно содержащий усилитель люминесценции.
7. Люминесцентный алмазный материал по п. 6, в котором усилитель люминесценции выбран из по меньшей мере одного из бора, германия, фосфора, кремния и олова.
8. Люминесцентный алмазный материал по п. 6, в котором упомянутый по меньшей мере один дефектный центр выбран из по меньшей мере одного из кобальта, германия, никеля, азота и кремния.
9. Люминесцентный алмазный материал по п. 1, в котором частицы алмаза имеют размер менее чем примерно 100 нм.
10. Люминесцентный алмазный материал по п. 1, в котором частицы алмаза имеют размер от примерно 1 нм до примерно 20 нм.
11. Люминесцентный алмазный материал по п. 1, в котором частицы алмаза имеют размер от примерно 20 нм до примерно 100 нм.
12. Люминесцентный алмазный материал по п. 1, в котором частицы алмаза имеют размер от примерно 0,1 мкм до примерно 1 мкм.
13. Люминесцентный алмазный материал по п. 1, в котором частицы алмаза имеют размер от примерно 500 нм до примерно 30 мкм.
14. Люминесцентный алмазный материал по п. 1, в котором частицы алмаза имеют размер от примерно 10 мкм до примерно 100 мкм.
-1
15. Люминесцентный алмазный материал по п. 1, в котором частицы алмаза имеют множество дефектных центров, причем концентрация дефектных центров составляет более чем примерно 8 млн.
16. Люминесцентный алмазный материал по п. 1, причем материал выполнен из состава материала, который включает в себя состав катализатора, выбранный из одного или более из группы кобальта, железа, марганца и никеля, и усилитель, выбранный из одного или более из группы бора, германия, фосфора, кремния и олова.
17. Люминесцентный алмазный материал по п. 1, в котором материал является люминесцентным наноалмазным.
18. Люминесцентный алмазный материал, содержащий множество частиц алмаза, имеющих первый дефектный центр, который люминесцирует на пиковой длине волны от примерно 880 нм до примерно 890 нм и энергии от примерно 1,41 эВ до примерно 1,39 эВ, и второй дефектный центр, который люминесцирует на пиковой длине волны от примерно 510 нм до примерно 520 нм и энергии от примерно 2,43 эВ до примерно 2,38 эВ.
19. Способ производства люминесцентного алмазного материала, содержащий этапы, на которых:
обеспечивают катализатор, выбранный из одного или более из группы кобальта, железа, марганца и никеля;
обеспечивают усилитель, выбранный из одного или более из группы бора, германия, фосфора, кремния и олова;
обеспечивают графит;
смешивают катализатор, усилитель и графит с образованием гомогенизированной смеси и прессуют гомогенизированную смесь в твердую прессовку; и
подвергают твердую прессовку процессу с высокой температурой и высоким давлением для формирования люминесцентного алмазного материала, имеющего множество частиц алмаза, имеющих множество дефектных центров, причем люминесцентный алмазный материал люминесцирует на от примерно 700 нм до примерно 950 нм и энергии от примерно 1,77 эВ до примерно 1,30 эВ.
20. Способ по п. 19, при этом множество дефектных центров люминесцирует на длине волны от примерно 800 нм до примерно 900 нм и энергии от примерно 1,55 эВ до примерно 1,38 эВ.
21. Способ по п. 19, при этом множество дефектных центров люминесцирует на длине волны от примерно 775 нм до примерно 925 нм и энергии от примерно 1,60 эВ до примерно 1,34 эВ.
22. Способ по п. 19, при этом множество дефектных центров фотолюминесцирует при возбуждении ультрафиолетовым, видимым или инфракрасным излучением.
23. Способ по п. 19, при этом частицы алмаза имеют размер менее чем примерно 100 нм.
24. Способ по п. 19, при этом частицы алмаза имеют размер от примерно 1 нм до примерно 20 нм.
25. Способ по п. 19, при этом частицы алмаза имеют размер от примерно 20 нм до примерно 100 нм.
26. Способ по п. 19, при этом частицы алмаза имеют размер от примерно 0,1 мкм до примерно 1 мкм.
27. Способ по п. 19, при этом частицы алмаза имеют размер от примерно 500 нм до примерно 30 мкм.
28. Способ по п. 19, при этом частицы алмаза имеют размер от примерно 10 мкм до 100 мкм.
-1
29. Способ по п. 19, при этом концентрация дефектных центров составляет более чем примерно 8 млн.
30. Способ по п. 19, при этом катализатор, усилитель и графит являются порошками, и этап смешивания содержит смешивание порошков вместе с образованием гомогенизированной порошковой смеси.
31. Способ по п. 30, при этом смешанный порошок прессуют в твердую прессовку.
32. Способ по п. 30, при этом твердую прессовку подвергают воздействию давления от примерно 4,5 ГПа до примерно 8 ГПа и температуры от примерно 1200°C до примерно 2300°C.